КАТАЛИЗАТОР И СПОСОБ ГИДРИРОВАНИЯ АРОМАТИЧЕСКИХ СОЕДИНЕНИЙ

1. Композиция, включающая:
100
неорганический пористый кристаллофазовый материал, имеющий после обжига гексагональное расположение однородных по размеру пор, имеющих средний диаметр по меньшей мере примерно 15 Ǻ, и показывающий гексагональную дифракционную картину, которую можно охарактеризовать значением d более примерно 18 Ǻ, и
по меньшей мере один компонент гидрирования-дегидрирования, выбранный из благородных металлов группы VIII,
2
2
2
2
в которой неорганический пористый кристаллофазовый материал содержит SiO и ХO, где X представляет собой металл группы IV, и неорганический пористый кристаллофазовый материал образован из смеси для синтеза, имеющей отношение SiO:XO примерно 100:1 или менее.
2. Композиция по п.1, в которой благородный металл группы VIII представляет собой Pt, Pd, Ir, Rh или их сочетание.
3. Композиция по п.1, в которой неорганический пористый кристаллофазовый материал имеет распределение размеров пор ±25% среднего размера пор.
4. Композиция по п.1, в которой X представляет собой Ti, Zr или их сочетание.
5. Композиция по п.4, в которой неорганический пористый кристаллофазовый материал представляет собой МСМ-41.
2
2
6. Катализатор по п.5, в котором отношение SiO:XO в смеси для синтеза с образованием материала носителя МСМ-41 составляет от примерно 7,5:1 до примерно 50:1.
7. Катализатор по п.5, где указанный катализатор дополнительно включает материал связующего, выбранный из активных и неактивных материалов, неорганических материалов, глин, оксида алюминия, диоксида кремния, диоксида титана или их сочетания.
8. Катализатор по п.7, в котором указанный материал носителя МСМ-41 смешан с указанным связующим материалом.
9. Катализатор по п.5, в котором указанный компонент гидрирования-дегидрирования присутствует в количестве от примерно 0,1 до примерно 2,0 мас.%.
10. Способ гидрирования ароматических соединений потока углеводородного сырья, включающий приведение потока углеводородного сырья, содержащего ароматические соединения, в контакт с катализатором гидрирования по любому из предшествующих пунктов, в присутствии водородсодержащего обрабатывающего газа, на реакционной стадии, выполняемой при условиях, эффективных для гидрирования ароматических соединений.
11. Способ по п.10, дополнительно включающий приведение потока углеводородного сырья, содержащего ароматические соединения, вредные примеси азота и органически связанной серы, на первой реакционной стадии, выполняемой при условиях, эффективных для гидрообработки, и в присутствии водородсодержащего обрабатывающего газа, в контакт с катализатором гидрообработки, включающим по меньшей мере один оксид металла группы VIII и по меньшей мере один оксид металла группы VI, посредством чего получают продукт реакции, включающий по меньшей мере парообразный продукт и жидкий углеводородный продукт, причем приведение в контакт на первой реакционной стадии осуществляют перед указанным приведением в контакт на реакционной стадии, выполняемой при условиях, эффективных для гидрирования ароматических соединений.
12. Способ по п.10, дополнительно включающий приведение потока углеводородного сырья, содержащего ароматические соединения, на первой реакционной стадии, выполняемой при условиях, эффективных для каталитической депарафинизации, и в присутствии водородсодержащего обрабатывающего газа, в контакт с катализатором депарафинизации, посредством чего получают продукт реакции, причем приведение в контакт на первой реакционной стадии осуществляют перед указанным приведением в контакт на реакционной стадии, выполняемой при условиях, эффективных для гидрирования ароматических соединений.